(57)【特許請求の範囲】
【請求項１】
紙製造又は紙加工時に用いられる紙加工剤に殺菌防腐剤を添加して、紙加工剤を防腐する方法であって、前記紙加工剤が、ｐＨ９．０以上である、塗料、炭酸カルシウムスラリー、ラテックス又は澱粉であり、前記殺菌防腐剤の殺菌防腐活性成分が、クロロスルファミン酸及びその塩のうちの少なくともいずれか１種である成分（Ａ）と、トリアジン系化合物、イソチアゾロン系化合物、及び２−ブロモ−２−ニトロ−１，３−プロパン−ジオールのうちから選ばれる少なくともいずれか１種の化合物である成分（Ｂ）とからなる、紙加工剤の防腐方法。
【請求項２】
前記成分（Ａ）を間欠添加する、請求項１に記載の紙加工剤の防腐方法。
【発明の詳細な説明】
【技術分野】
【０００１】
本発明は、紙製造又は紙加工時に用いられる塗料等の紙加工剤の防腐方法に関する。
【背景技術】
【０００２】
紙は、様々な種類に分類される。その中でも、塗工紙や白板紙は、紙の白色度や平滑性、光沢性を高めたものであり、原紙の表面に塗料の塗布加工が施されている。紙加工に用いられる塗料は、一般に、顔料である炭酸カルシウムやカオリンが成分のほとんどであり、これに接着剤としてラテックスや澱粉、その他の助剤として染料や分散剤等が添加されており、ｐＨ９〜１２の高ｐＨ（アルカリ性）のディスパージョンである。
【０００３】
前記塗料は、紙製造の最終段階でほぼ完成した状態の紙の表面に塗布されるため、その品質が紙製品の品質に及ぼす影響は大きい。塗料が腐敗すると、発泡や臭気の発生、また、炭酸カルシウムが溶解して生じるカルシウムイオンとラテックスが結合して凝集物を生成する等により、塗工工程の操業に悪影響を及ぼし、さらには紙製品の品質低下を招くことにもなる。
したがって、塗料の防腐は必須であり、そのために、塗料には、通常、防腐剤が添加される。
【０００４】
例えば、特許文献１に、紙塗工液に対して、防腐剤として２−メチル−４−イソチアゾリン−３−オン（以下、「ＭＩＴ」と略称する。）を用いることにより、２週間〜４か月間の長時間にわたって防腐効果を示すことが記載されている。
しかしながら、特許文献１では、初発細菌数が明らかでなく、数時間及び数日間程度での防腐効果は開示されておらず、通常の高ｐＨの塗工液において、ほぼ１００％の殺菌率となることは考え難い。この点については、特許文献２において、ＭＩＴ等の従来の殺菌剤は、塗料等のアルカリ性域では、分解して長期の殺菌防腐効果が望めないことが記載されている。
【０００５】
これに対して、特許文献２には、ＭＩＴ及び２，２−ジブロモ−２−ニトロエタノール（以下、「ＤＢＮＥ」と略称する。）を所定の配合比で使用することにより、殺菌活性を長期間にわたって維持することができることが記載されている。
【０００６】
また、複数種の化合物を組み合わせた防腐剤としては、特許文献３に、製紙設備の水系において、クロロスルファミン酸（以下、「ＣＳＡ」と略称する場合がある。）と２−ブロモ−２−ニトロ−１，３−プロパンジオール（以下、「ＢＮＰ」と略称する場合がある。）等のスライムコントロール剤とを併用することにより、効率的に防腐効果が得られることが記載されている。
【０００７】
さらに、特許文献４には、安定化された次亜塩素酸塩と臭化物の組成物と、ＭＩＴ等の殺菌剤との組み合わせにより、殺菌剤の相乗作用が得られることが記載されている。
【先行技術文献】
【特許文献】
【０００８】
【特許文献１】特許第３４４９６９６号公報
【特許文献２】特開２００２−２０１１０３号公報
【特許文献３】特開２０１５−２２６９０５号公報
【特許文献４】特開２００６−２２０９７号公報
【発明の概要】
【発明が解決しようとする課題】
【０００９】
上記特許文献２においては、殺菌防腐剤としてＭＩＴとＤＢＮＥを組み合わせて使用することとしているが、ＤＢＮＥは、欧州連合（ＥＵ）における発がん性の可能性があるとの評価により、安全性や環境の観点から、近年、使用を控える傾向にあり、また、このような化合物を使用することは好ましくない。また、ＭＩＴは高価であり、添加量を多くすることは、コスト面でも問題がある。
【００１０】
一方、上記特許文献３では、ＣＳＡ単独では、殺菌防腐効果は十分でないとされている。また、上述したように、塗料は高ｐＨであり、さらに、塗料以外にも、その原料となる炭酸カルシウムスラリーやラテックス、紙加工時に紙同士を貼り合わせるために用いられる貼合澱粉等の一部の澱粉も、ｐＨ９．０以上のアルカリ性であるが、これらの高ｐＨの水系に対する検討はなされていない。
【００１１】
また、上記特許文献４には、殺菌剤と組み合わせて用いられる、安定化された次亜塩素酸塩と臭化物の組成物としては、具体的には、次亜塩素酸ナトリウムと臭化ナトリウムとスルファミン酸からなる組成物、すなわち、ブロモスルファミン酸ナトリウム（塩）（以下、「ＢＳＡＳ」と略称する。）が記載されているにすぎない。ブロモスルファミン酸塩は、殺菌力が高いものの、その構造から酸化力が高いと考えられる。そのため、塗料中の染料の退色や、塗料中の澱粉や炭酸カルシウム等の分散剤として用いられるポリアクリルアミド等のポリマーを酸化分解して粘度を低下させることも懸念される。
すなわち、殺菌剤は、その適用対象によっては必ずしも適正に作用するとは言えず、場合によっては悪影響を及ぼすことがある。特許文献４では、高ｐＨである塗料等に対して、ブロモスルファミン酸塩を用いて殺菌することについての具体的な検討はなされていない。
【００１２】
上記のように、紙製造時や紙製品の使用時における安全性や環境保全性の観点から、使用可能な防腐剤の種類は、その制限が厳しくなってきている。
また、高ｐＨである塗料等の紙加工剤に対しても、十分な殺菌防腐効果を発揮し、かつ、色や粘度等の紙加工剤の各特性を低下させることのない殺菌防腐剤が求められている。
【００１３】
本発明は、このような状況下でなされたものであり、高ｐＨである塗料等の紙加工剤に対して優れた殺菌防腐効果を発揮することができ、かつ、色や粘度等の紙加工剤の各特性に悪影響を及ぼしたりすることのない、紙加工剤の防腐方法を提供することを目的とするものである。
【課題を解決するための手段】
【００１４】
本発明は、ＣＳＡ又はその塩が、高ｐＨである塗料等の紙加工剤に対して、他の一般的な殺菌防腐剤と比較して、より高い殺菌防腐効果を発揮すること、さらに、所定の化合物と組み合わせることにより、紙加工剤の特性に悪影響を及ぼすことなく、殺菌防腐効果について、組み合わせによる相乗効果が得られることを見出したことに基づくものである。
【００１５】
すなわち、本発明は、以下の［１］〜［３］を提供するものである。
［１］紙製造又は紙加工時に用いられる紙加工剤に殺菌防腐剤を添加して、紙加工剤を防腐する方法であって、前記紙加工剤が、ｐＨ９．０以上である、塗料、炭酸カルシウムスラリー、ラテックス又は澱粉であり、前記殺菌防腐剤が、クロロスルファミン酸及びその塩のうちの少なくともいずれか１種である成分（Ａ）を含む、紙加工剤の防腐方法。
［２］前記殺菌防腐剤が、トリアジン系化合物、イソチアゾロン系化合物、及び２−ブロモ−２−ニトロ−１，３−プロパンジオールのうちから選ばれる少なくともいずれか１種の化合物である成分（Ｂ）を含む、上記［１］に記載の紙加工剤の防腐方法。
［３］前記成分（Ａ）を間欠添加する、上記［１］又は［２］に記載の紙加工剤の防腐方法。
【発明の効果】
【００１６】
本発明の紙加工剤の防腐方法は、色や粘度等の紙加工剤の各特性に悪影響を及ぼすことなく、高ｐＨである塗料等の紙加工剤に対して優れた殺菌防腐効果を発揮し得る。
したがって、本発明の紙加工剤の防腐方法によれば、高ｐＨの紙加工剤であっても、効果的に殺菌防腐することでき、紙加工剤の品質及び特性の低下による紙の生産及び加工効率の低下や品質低下を抑制することに寄与し得る。
【発明を実施するための形態】
【００１７】
以下、本発明について詳細に説明する。
本発明の紙加工剤の防腐方法は、紙製造又は紙加工時に用いられる紙加工剤に殺菌防腐剤を添加して、紙加工剤を防腐する方法である。そして、前記紙加工剤が、ｐＨ９．０以上である、塗料、炭酸カルシウムスラリー、ラテックス又は澱粉であり、前記殺菌防腐剤が、ＣＳＡ及びその塩のうちの少なくともいずれか１種である成分（Ａ）を含むことを特徴とするものである。
殺菌防腐剤としてＣＳＡ又はその塩を用いることにより、高ｐＨである塗料等の紙加工剤に対して、優れた殺菌防腐効果が得られる。
【００１８】
［紙加工剤］
本発明で言う紙加工剤は、紙製造において、パルプ製造工程後の各工程のうちの紙料調成工程又は塗工工程で用いられる薬剤、及び段ボール加工等の紙加工工程で用いられる薬剤である。
ここで、紙料調成工程とは、パルプスラリーに各種紙加工剤を調合し、抄紙工程に供するための紙料を調成する工程を指す。塗工工程とは、抄紙工程及び前乾燥工程を経た後、紙の表面に特定の性能を付与するための塗料を塗布する工程を指す。また、紙加工工程とは、段ボールのシート等を貼り合わせ、形を整える工程を指す。
【００１９】
紙製造においては、紙の主原料であるパルプスラリー、及びその脱水後の白水等の殺菌防腐処理も重要であるが、紙製品の品質向上の観点から、それとともに、塗料、その原料である澱粉や炭酸カルシウムスラリー、カオリンスラリー、ラテックス、染料等、また、塗料以外の用途で用いられる、澱粉や炭酸カルシウムスラリー、ポリマー等の紙加工剤についても殺菌防腐処理が必要である。また、紙加工工程においては、特に、段ボールのシートを貼り合わせるために用いられる澱粉の殺菌防腐処理が必要である。
これらの紙加工剤の中でも、塗料、炭酸カルシウムスラリー、ラテックス及び貼合澱粉は、ｐＨ９．０以上のアルカリ性である。また、これらの中でも、塗料、炭酸カルシウムスラリー及び貼合澱粉は、特に腐敗しやすく、殺菌防腐剤の添加は必須とされる場合が多い。本発明では、これらのｐＨ９．０以上の高ｐＨの紙加工剤を殺菌防腐対象とする。
【００２０】
＜塗料＞
塗料は、白色度や平滑性、光沢性等の特性を紙表面に付与する目的で使用され、塗工工程において、通常、コーターと呼ばれる専用の機械を用いて塗布される。塗料の成分は、一般に、顔料である炭酸カルシウムやカオリンがほとんどであり、これに接着剤としてラテックスや澱粉、その他の助剤として染料や分散剤等が添加されており、これらが水で分散希釈されている。
塗料は、調合されてから塗工工程に供されるまで、１時間程度である場合もあれば、より長時間滞留する場合もあり、場合によっては、５日間程度滞留することもある。
塗料は、通常、水酸化ナトリウム等のアルカリを添加して、ｐＨ９．０以上のアルカリ性の状態とする。
本発明の防腐方法によれば、アルカリ性でも殺菌防腐効果が持続しやすく、５日間以上の微生物の増殖抑制又は低減効果が得られ、色や粘性等の塗料の特性に悪影響を及ぼすことがない。
【００２１】
＜炭酸カルシウムスラリー＞
炭酸カルシウムは、紙の不透明度を高める填料として、あるいはまた、塗料の白色度を高める顔料として配合される。炭酸カルシウムは、製紙工場内で製造される場合もあれば、製紙工場外で製造されたものを用いる場合もある。水系スラリーとしてタンクに貯留され、分散剤としてイオン性ポリマーが添加される場合もある。なお、炭酸カルシウムは、重質炭酸カルシウム又は軽質炭酸カルシウムのいずれか一方でも、両方であってもよい。
炭酸カルシウムスラリーは、紙料調成工程又は塗工工程に供されるまで、５日間程度滞留することもあり、澱粉ほどではないが腐敗が進行しやすい。
炭酸カルシウムスラリーが腐敗すると、水中の酸生成菌の増殖によってｐＨが低下し、炭酸カルシウムが溶解したり、イオン性ポリマーのイオン性が変化して分散剤としての機能性が低下することとなる。
これに対して、本発明の防腐方法によれば、５日間以上の微生物の増殖抑制又は低減効果が得られ、炭酸カルシウムの分解も抑制される。
【００２２】
＜ラテックス＞
ラテックスは、炭酸カルシウム等の顔料を紙に定着させる接着剤として、塗料に配合される。ラテックスは、一般に、製紙工場外で製造されるため、ラテックス製造の際に殺菌防腐剤が添加されるが、製紙工場内で殺菌防腐剤を追添することもある。ラテックスが腐敗をすると、臭気が発生し、また、腐敗したラテックスが塗料に配合されると、塗料まで腐敗することとなる。
本発明の防腐方法によれば、アルカリ性でも殺菌防腐効果が持続しやすく、ラテックスに対しても、優れた殺菌防腐効果が得られる。
【００２３】
＜澱粉＞
澱粉は、紙製造においては、塗料の接着剤や、紙の強度を向上させる紙力剤、紙の撥水性を高めるサイズ剤、多層抄きの湿紙間の強度を高める層間澱粉等として用いられる。多くの場合は酸性から中性で用いられるが、ｐＨ９．０以上のアルカリ性澱粉の場合もある。また、紙加工工程で用いられる貼合澱粉は、通常ｐＨ９．０以上のアルカリ性である。いずれも、水に分散させたスラリー又は加熱して糊状にした状態で使用され、数時間、長い場合には５日間以上、保管され、腐敗が進行しやすい。
本発明の防腐方法によれば、このような腐敗しやすい澱粉に対しても、優れた殺菌防腐効果が得られる。
【００２４】
［殺菌防腐剤］
本発明における殺菌防腐剤は、ＣＳＡ及びその塩のうちの少なくともいずれか１種である成分（Ａ）を含むものである。成分（Ａ）は、高ｐＨである塗料等の紙加工剤に対して、他の一般的な殺菌防腐剤と比較して、より高い殺菌防腐効果を発揮する。
前記殺菌防腐剤は、さらに、トリアジン系化合物、イソチアゾロン系化合物、及びＢＮＰのうちから選ばれる少なくともいずれか１種の化合物である成分（Ｂ）を含むものであることが好ましい。成分（Ａ）及び成分（Ｂ）を組み合わせた殺菌防腐剤を用いることにより、紙加工剤の特性に悪影響を及ぼすことなく、殺菌防腐効果について、組み合わせによる相乗効果が得られる。
【００２５】
＜成分（Ａ）＞
成分（Ａ）は、ＣＳＡ及びその塩のうちの少なくともいずれか１種である。これらは、１種単独で用いても、２種以上を併用してもよい。
ＣＳＡ（塩）は、単独でも優れた殺菌防腐効果を発揮し得るものであり、しかも、ブロモスルファミン酸（塩）に比べて、塗料の色や澱粉糊液等の粘度等、紙加工剤の特性に対する影響が少ない。さらに、成分（Ｂ）との併用により、殺菌防腐効果がより向上する。
【００２６】
ＣＳＡは、塩素ガス；二酸化塩素；次亜塩素酸、亜塩素酸、塩素酸、過塩素酸、塩素化イソシアヌル酸、又はこれらの塩等の塩素系酸化剤と、スルファミン酸又はその塩とを混合して得られる安定化された塩素化合物の一種である。
クロロスルファミン酸塩としては、クロロスルファミン酸ナトリウム（以下、「ＣＳＡＳ」と略称する。）、クロロスルファミン酸カリウム、クロロスルファミン酸カルシウム、クロロスルファミン酸ストロンチウム、クロロスルファミン酸バリウム、クロロスルファミン酸鉄、クロロスルファミン酸亜鉛、クロロスルファミン酸アンモニウム等が挙げられる。
これらのうち、入手容易性等の観点から、ＣＳＡ又はＣＳＡＳが好適に用いられる。
【００２７】
ＣＳＡを得るために用いられる塩素系酸化剤としては、次亜塩素酸もしくはその塩又は塩素化イソシアヌル酸が好ましく、より好ましくは次亜塩素酸塩が用いられる。次亜塩素酸塩としては、特に限定されるものではないが、例えば、次亜塩素酸ナトリウム、次亜塩素酸カリウム、次亜塩素酸カルシウム及び次亜塩素酸バリウム等が挙げられる。これらは、１種単独で用いても、２種以上を併用してもよい。これらのうち、入手容易性等の観点から、次亜塩素酸ナトリウムが好適に用いられる。
【００２８】
また、ＣＳＡを得るために用いられるスルファミン酸塩としては、スルファミン酸ナトリウム、スルファミン酸カリウム、スルファミン酸カルシウム、スルファミン酸ストロンチウム、スルファミン酸バリウム、スルファミン酸鉄、スルファミン酸亜鉛、スルファミン酸アンモニウム等が挙げられる。これらは、１種単独で用いても、２種以上を併用してもよい。これらのうち、入手容易性等の観点から、スルファミン酸ナトリウムが好適に用いられる。
【００２９】
ＣＳＡを得る際の前記塩素系酸化剤に対するスルファミン酸又はその塩の混合割合は、塩素系酸化剤を十分に安定化させる観点から、１〜５倍モルであることが好ましく、より好ましくは１〜４倍モル、さらに好ましくは１．２〜３倍モルである。
【００３０】
＜成分（Ｂ）＞
成分（Ａ）と組み合わせて用いられる成分（Ｂ）としては、トリアジン系化合物、イソチアゾロン系化合物、ＢＮＰ、ＤＢＮＥ、及び２，２−ジブロモ−２−シアノアセトアミド（以下、「ＤＢＮＰＡ」と略称する。）、テトラキス（ヒドロキシメチル）ホスホニウムサルフェート等が挙げられる。これらは、１種単独で用いても、２種以上を併用してもよい。これらのうち、トリアジン系化合物、イソチアゾロン系化合物、又はＢＮＰが好ましい。
【００３１】
トリアジン系化合物の具体例としては、ヘキサヒドロ−１，３，５−トリス（２−ヒドロキシエチル）−ｓ−トリアジン（以下、ＨＴＴと略称する。）、ヘキサヒドロ−１，３，５−トリエチル−ｓ−トリアジン等が挙げられる。
イソチアゾロン系化合物の具体例としては、５−クロロ−２−メチル−４−イソチアゾリン−３−オン（以下、Ｃｌ−ＭＩＴと略称する。）、ＭＩＴ、ジクロロ−３−ｎ−オクチル−４−イソチアゾリン−３−オン等が挙げられる。
殺菌防腐対象の紙加工剤が塗料又は炭酸カルシウムスラリーである場合には、ＨＴＴ及びＢＮＰの併用がより効果的である。
【００３２】
＜他の成分＞
前記殺菌防腐剤は、本発明の効果を損なわない範囲であれば、成分（Ａ）及び成分（Ｂ）以外に、他の成分として、アルカリや脱酸素剤等の添加剤成分を、必要に応じて含んでいてもよい。
成分（Ａ）をより安定化させる観点から、水酸化ナトリウム又は水酸化カリウム等のアルカリが添加されていることが好ましい。
【００３３】
＜添加濃度・態様＞
前記殺菌防腐剤の添加濃度は、前記紙加工剤の滞留時間が長いほど多く添加することが好ましいが、十分な殺菌防腐効果を得る観点から、成分（Ａ）は、標準添加濃度として、有効塩素濃度（Ｃｌ２換算濃度）で２〜２００ｍｇ／Ｌ添加することが好ましい。滞留時間が１日間未満の場合はＣｌ２換算濃度で２〜８０ｍｇ／Ｌ、１日間以上の場合は５〜２００ｍｇ／Ｌであることがより好ましい。
また、成分（Ｂ）を併用する場合は、十分な殺菌防腐効果を得る観点から、標準添加濃度として、成分（Ａ）の有効塩素濃度（Ｃｌ２換算濃度）に対して、質量比で０．０１〜２０であることが好ましい。Ｃｌ−ＭＩＴやＭＩＴ等のイソチアゾロン系化合物の場合は０．０２〜０．５、それ以外のＨＴＴ等のトリアジン系化合物等は、０．３〜１５であることがより好ましい。
【００３４】
前記殺菌防腐剤は、成分（Ａ）及び成分（Ｂ）以外に、さらに他の成分を含む場合には該成分も含めて、予め配合された配合製剤であっても、各成分が個別に添加されるものであってもよい。また、前記殺菌防腐剤は、固形剤であっても、あるいはまた、任意の濃度に調整した水系製剤であってもよい。
殺菌防腐剤が、成分（Ａ）及び成分（Ｂ）を含み、各成分を個別に添加する場合には、同時に添加してもよいが、固形剤又は水系製剤の原液同士が接触しない程度の距離又は時間をあけて添加することが好ましい。いずれか一方を先に添加する場合は、いずれが先であってもよい。また、連続的に添加しても、間欠的に添加してもよい。
【００３５】
なお、水系製剤の場合、取り扱い性等の観点から、製剤中の成分（Ａ）の濃度は、有効塩素濃度（Ｃｌ２換算濃度）が１〜１０％（質量／体積）であることが好ましい。
また、成分（Ｂ）の濃度は、トリアジン系化合物は、０．５質量％以上であることが好ましく、液体の場合は直接（１００％）添加でもよい。イソチアゾロン系化合物は、０．５〜２０質量％であることが好ましい。ＢＮＰは、５〜５０質量％であることが好ましい。
【００３６】
［適用箇所・方法］
本発明の防腐方法の適用箇所は、紙加工剤の種類によって異なる。また、製紙設備やその運転条件等によっても異なるが、以下に、各製紙用製剤についての一般的な適用箇所及び方法を示す。
【００３７】
＜塗料＞
塗料の場合は、上述したような塗料の配合成分と希釈水とを混合して塗料を製造する仕込みタンク、又は、塗料を紙に塗布する循環系に、前記殺菌防腐剤を添加する。また、塗料を長期間保管する場合は、仕込みタンクから塗料を回収して保管するための回収タンクに添加する。仕込みタンク及び回収タンクへの添加は、バッチ添加、又は滞留時間に応じて間欠添加とすることが好ましく、また、循環系への添加は、連続添加又は間欠添加とすることが好ましい。
本発明の殺菌防腐剤は、高ｐＨ環境下であっても、他の一般的な殺菌防腐剤と比べて、比較的短時間で殺菌防腐効果を発揮し、かつ、その効果の持続性に優れていることから、間欠添加であっても効果的に作用し得る。
【００３８】
＜炭酸カルシウムスラリー、ラテックス及び澱粉＞
炭酸カルシウムスラリー、ラテックス又は澱粉の貯留タンクに、貯留期間（滞留時間）に応じて、連続添加又は間欠添加し、常時、防腐剤成分が残留するようにすることが好ましい。例えば、滞留時間が１日間であれば、間欠添加の場合は少なくとも１日おきに、貯留タンクに防腐剤を添加することが好ましい。
【実施例】
【００３９】
以下、本発明をより詳細に説明するが、本発明は下記実施例により限定されるものではない。
【００４０】
下記の各試験で用いた殺菌防腐剤の各成分は、以下のとおりである。
＜殺菌防腐剤＞
・ＣＳＡＳ：Ｃｌ２換算濃度６％（質量／体積）水溶液
・Ｃｌ−ＭＩＴ：１０質量％水溶液（安定剤として硝酸マグネシウム２質量％を含む。）
・ＢＮＰ：３０質量％水溶液
・ＨＴＴ：１００％液体
・ＤＢＮＰＡ：３０質量％ジエチレングリコール溶液
・ＢＳＡＳ：Ｃｌ２換算濃度６％（質量／体積）水溶液
【００４１】
［試験１］
製紙工場Ｘから入手した、下記に示す塗料、重質炭酸カルシウムスラリー、及び抄紙工程のワイヤーパートにおける白水のそれぞれに対して、下記表１に示す各殺菌防腐剤を所定の添加濃度で添加した。
３５℃で２時間及び２日間静置した後、標準寒天培地に混釈して、３５℃で４８時間静置培養し、細菌コロニー数を計測して、それぞれの殺菌率を求めた。
・塗料：固形分濃度６５％（質量／体積）、ｐＨ１０．５、初発細菌数４．５×１０５ＣＦＵ／ｍＬ；配合成分として、重質炭酸カルシウム、軽質炭酸カルシウム、カオリン、ラテックス、澱粉、染料、潤滑剤、消泡剤及び水酸化ナトリウムを含む。
・炭酸カルシウムスラリー：固形分濃度１３９％（質量／体積）、ｐＨ１０．３、初発細菌数３．６×１０６ＣＦＵ／ｍＬ
・白水：不溶性懸濁物質（ＳＳ）濃度０．２％（質量／体積）、ｐＨ７．８、初発細菌数２．５×１０７ＣＦＵ／ｍＬ
【００４２】
これらの試験結果を下記表１に示す。
なお、殺菌防腐剤を未添加の場合についても、ブランクとして、表１に併せて示した。
【００４３】
【表１】
0006288137.tif 000002
【００４４】
ＣＳＡＳは、高ｐＨである塗料及び炭酸カルシウムスラリーに対しても、短時間（２時間）でも長時間（２日間）の接触でも高い殺菌防腐効果を発揮することが認められた。
Ｃｌ−ＭＩＴ、ＢＮＰ及びＨＴＴは、長時間（２日間）経過により殺菌率が向上するものの、短時間（２時間）では、殺菌防腐効果は低く、いずれも、ＣＳＡＳには劣るものであった。
ＤＢＮＰＡは高ｐＨである塗料及び炭酸カルシウムスラリーに対して、長時間（２日間）経過時の殺菌防腐効果はほとんど認められなかった。
以上から、ＣＳＡＳは、他の殺菌防腐剤とは異なり、バッチ添加や連続添加による長時間接触の場合はもちろん、短時間接触となる間欠添加の場合であっても、高ｐＨ環境下において十分な殺菌防腐効果を発揮できると言える。
【００４５】
［試験２］
殺菌防腐剤の成分（Ａ）としてはＣＳＡＳ、成分（Ｂ）としてはＣｌ−ＭＩＴ、ＢＮＰ又はＨＴＴを、各成分の代表例として用いた。
製紙工場Ｙから入手した、固形分濃度６５％（質量／体積）、初発細菌数３．５×１０３ＣＦＵ／ｍＬの塗料（配合成分として、重質炭酸カルシウム、軽質炭酸カルシウム、カオリン、ラテックス、澱粉、染料、潤滑剤、消泡剤及び水酸化ナトリウムを含む。）に、成分（Ａ）及び成分（Ｂ）を所定の添加濃度で添加して撹拌した。なお、成分（Ｂ）は、成分（Ａ）を添加してから１０分後に添加した。
３５℃で５日間静置した後、標準寒天培地に混釈して３５℃で４８時間静置培養し、細菌コロニー数を計測して、最小発育阻止濃度（ＭＩＣ：Ｍｉｎｉｍｕｍ  Ｉｎｈｉｂｉｔｏｒｙ  Ｃｏｎｃｅｎｔｒａｔｉｏｎ）を求めた。
【００４６】
各ＭＩＣの値から、下記式（１）により相乗指数ＳＩを算出した。
ＳＩ＝ａ／ａ’＋ｂ／ｂ’      …（１）
ここで、ａ：殺菌防腐剤における成分（Ａ）のＭＩＣ
ｂ：殺菌防腐剤における成分（Ｂ）のＭＩＣ
ａ’：成分（Ａ）を単独で添加した場合のＭＩＣ
ｂ’：成分（Ｂ）を単独で添加した場合のＭＩＣ
とする。
ＳＩ＜１の場合、殺菌防腐効果についての相乗効果があり、値が小さいほど、相乗効果が大きいと言える。
【００４７】
これらの試験結果を下記表２に示す。
なお、表２におけるＭＩＣは、成分（Ａ）は有効塩素濃度（Ｃｌ２換算濃度）であり、成分（Ｂ）は活性成分濃度である（表３，４についても同様）。
【００４８】
【表２】
0006288137.tif 000003
【００４９】
表２に示した結果から分かるように、いずれの防腐剤も、ＳＩ＜１となり、殺菌防腐効果について相乗効果を示すことが確認された。特に、成分（Ｂ）としてＣｌ−ＭＩＴを用いた場合は、成分（Ａ）に対する質量濃度比が０．２８以下であり、ＢＮＰ又はＨＴＴを用いた場合よりも低濃度で殺菌防腐効果が得られることが認められた。
【００５０】
［試験３］
試験１で用いたものと同じ塗料に、殺菌防腐剤の成分（Ａ）としてＣＳＡＳ、又は、成分（Ａ’）としてＢＳＡＳを、所定濃度で添加後すぐに、成分（Ｂ）としてＨＴＴを添加濃度２ｍｇ／Ｌで添加して撹拌した。
約２時間後、この塗料をＰＰＣ用紙に５％（質量／質量）塗布した。１日間室温（２５℃）で放置して自然乾燥させた後、塗布面の白色度を分光光度計型測色計「ＣＯＬＯＲ  ＴＯＵＣＨ」（テクニダイン社製）を用いて測定した。
【００５１】
これらの試験結果を下記表３にまとめて示す。
なお、比較対照のため、ブランクとして殺菌防腐剤を未添加の場合、また、成分（Ａ）を添加せず、成分（Ｂ）としてＨＴＴのみを添加した場合についても、表３に併せて示した。
【００５２】
【表３】
0006288137.tif 000004
【００５３】
表３に示した結果から分かるように、成分（Ａ）の添加濃度を高くしても、白色度の低下はほとんど認められなかった。一方、成分（Ａ’）としてＢＳＡＳを添加した場合は、添加濃度が高くなるにつれて白色度が低下した。
このことから、成分（Ａ）と成分（Ｂ）との併用により、塗料の重要な特性である白色度の低下を招くことはないと言える。
【００５４】
［試験４］
製紙工場Ｘから入手した、貼合澱粉（５％（質量／体積）糊液、ｐＨ９．０）に、殺菌防腐剤の成分（Ａ）としてＣＳＡＳ、又は、成分（Ａ’）としてＢＳＡＳを、所定濃度で添加後すぐに、成分（Ｂ）としてＣｌ−ＭＩＴを添加濃度２ｍｇ／Ｌで添加して撹拌した。
５分後、酸化還元電位測定装置（ＴＲＸ９９９、株式会社東興化学研究所製、電極：白金電極及び銀／塩化銀電極）を用いて酸化還元電位を測定した。さらに５分後、Ｂ型粘度計を用いて粘度を測定した。
【００５５】
これらの試験結果を下記表４にまとめて示す。
なお、比較対照のため、ブランクとして殺菌防腐剤を未添加の場合、また、成分（Ａ）を添加せず、成分（Ｂ）としてＣｌ−ＭＩＴのみを添加した場合についても、表４に併せて示した。
【００５６】
【表４】
0006288137.tif 000005
【００５７】
表４に示した結果から分かるように、成分（Ａ）の添加濃度を高くしても、粘度の低下はほとんど認められなかった。一方、成分（Ａ’）としてＢＳＡＳを添加した場合は、添加濃度が高くなるにつれて粘度が低下した。
このことから、成分（Ａ）と成分（Ｂ）との併用により、貼合澱粉糊液の粘度低下による紙加工工程での紙製品の品質の低下を招くことはないと言える。ＣＳＡＳは、ＢＳＡＳに比べて酸化還元電位が低いため、澱粉等に対する酸化分解力が低いためであると考えられる。